(57)【要約】【課題】デザイン等の意匠性の制約を受けずとも水分の乾燥が容易な成形材料と、これを成形したＦＲＰ成形品を提供すること。【解決手段】ビニル重合性単量体類（Ｉ）とラジカル重合性不飽和樹脂（ＩＩ）と熱可塑性樹脂（ＩＩＩ）とを含有するラジカル重合性不飽和樹脂組成物を繊維基材に含浸させた成形材料であって、前記ビニル重合性単量体類（Ｉ）中にヒドロキシル基含有α，β−不飽和カルボン酸誘導体をビニル重合性単量体類（Ｉ）とラジカル重合性不飽和樹脂（ＩＩ）と熱可塑性樹脂（ＩＩＩ）との合計重量に対して２．４〜２４．０重量％含有する成形材料、および、該成形材料を硬化、成形して得られるＦＲＰ成形品。【選択図】  なし【特許請求の範囲】
【請求項１】
ビニル重合性単量体類（Ａ）とラジカル重合性不飽和樹脂（Ｂ）と熱可塑性樹脂（Ｃ）とを含有するラジカル重合性不飽和樹脂組成物を繊維基材に含浸させた成形材料であって、前記ビニル重合性単量体類（Ａ）中にヒドロキシル基含有α，β−不飽和カルボン酸誘導体をビニル重合性単量体類（Ａ）とラジカル重合性不飽和樹脂（Ｂ）と熱可塑性樹脂（Ｃ）との合計重量に対して２．４〜２４．０重量％含有することを特徴とする成形材料。
【請求項２】
前記ヒドロキシル基含有α，β−不飽和カルボン酸誘導体がヒドロキシル基含有（メタ）アクリル系モノマー類である請求項１記載の成形材料。
【請求項３】
前記ヒドロキシル基含有（メタ）アクリル系モノマー類が、β−ヒドロキシエチルアクリレート、β−ヒドロキシエチルメタクリレートおよびｎ−メチロールアクリルアミドからなる群から選ばれる１種以上の化合物である請求項２記載の成形材料。
【請求項４】
前記ラジカル重合性不飽和樹脂（Ｂ）が不飽和ポリエステル樹脂である１、２または３記載の成形材料。
【請求項５】
前記ラジカル重合性不飽和樹脂（Ｂ）が、芳香環に結合した−ＳＯ３Ｍ（Ｍは水素原子またはアルカリ金属を示す。）を０．１〜３．０重量％含有する不飽和ポリエステル樹脂である請求項１、２または３記載の成形材料。
【請求項６】
前記ラジカル重合性不飽和樹脂（Ｂ）が、芳香環に結合した−ＳＯ３Ｍを含有する不飽和ポリエステル樹脂とエポキシビニルエステル樹脂との混合物で、かつ、前記芳香環に結合した−ＳＯ３Ｍの含有率が前記不飽和ポリエステル樹脂とエポキシビニルエステル樹脂との合計重量に対して０．１〜３．０重量％である請求項１、２または３記載の成形材料。
【請求項７】
請求項１〜５のいずれか１項記載の成形材料を硬化、成形して得られることを特徴とするＦＲＰ成形品。
【発明の詳細な説明】
【０００１】
【発明の属する技術分野】
本発明は、付着した水分が水滴に成りにくく、特に壁面、天井、浴室床面等に好適な成形材料と、これを成形したＦＲＰ成形品に関する。
【０００２】
【従来の技術】
従来から住宅等の壁面、天井面、ユニットバスの浴室床面等としてＦＲＰ成形品が用いられている。ＦＲＰ成形品は、防水性に優れるものの、付着した水分が水滴となりやすく、壁、床への結露等の問題があった。また、浴室床面においても、水滴が長時間残留し、浴室全体が乾きにくく、或いは、残留した水分で床面が滑りやすいといった問題があった。
【０００３】
前記浴室床面の乾燥性を向上するための手段として、表面に滑り止め用の凸部と、これら凸部の間に排水口又は流し溝に連続する流路が形成され、少なくとも該流路の上に水玉の表面張力を破壊する凹凸形状部が重ねて形成された浴室用床パネルを用いて改善する方法が提案されている（例えば、特許文献１参照。）。しかしながら、前記浴室用床パネルは形状を工夫することにより、乾燥性を向上させているのでデザイン等の意匠性に制約がある。
【０００４】
【特許文献１】
特開２００２−５４２９５号公報（第２頁）
【０００５】
【発明が解決しようとする課題】
本発明の課題は、デザイン等の意匠性の制約がなくとも水分の乾燥が容易なＦＲＰ成形品を得るための成形材料と、これを成形したＦＲＰ成形品を提供することである。
【０００６】
【課題を解決するための手段】
本発明者等は、上述の課題を解決すべく、鋭意研究を重ねた結果、ビニル重合性単量体類（Ａ）とラジカル重合性不飽和樹脂（Ｂ）と熱可塑性樹脂（Ｃ）とを含有するラジカル重合性不飽和樹脂組成物を繊維基材に含浸させた成形材料として、前記ビニル重合性単量体類（Ａ）中にヒドロキシル基含有α，β−不飽和カルボン酸誘導体をビニル重合性単量体類（Ａ）とラジカル重合性不飽和樹脂（Ｂ）と熱可塑性樹脂（Ｃ）との合計重量あたり２．４〜２４．０重量％含有する成形材料を用いて得られるＦＲＰ成形品は、表面の親水性が向上することで水滴が形成しにくく、デザイン等の意匠性の制約がなくとも水分の乾燥が容易であると共に、吸水率も増大しないことを見出し、本発明を完成するに至った。
【０００７】
即ち、本発明は、ビニル重合性単量体類（Ａ）とラジカル重合性不飽和樹脂（Ｂ）と熱可塑性樹脂（Ｃ）とを含有するラジカル重合性不飽和樹脂組成物を繊維基材に含浸させた成形材料であって、前記ビニル重合性単量体類（Ａ）中にヒドロキシル基含有α，β−不飽和カルボン酸誘導体をビニル重合性単量体類（Ａ）とラジカル重合性不飽和樹脂（Ｂ）と熱可塑性樹脂（Ｃ）との合計重量あたり２．４〜２４．０重量％含有することを特徴とする成形材料を提供するものである。
【０００８】
また、本発明は、前記成形材料を硬化、成形して得られることを特徴とするＦＲＰ成形品をも提供するものである。
【０００９】
【発明の実施の形態】
本発明では、ビニル重合性単量体（Ａ）中にヒドロキシル基含有α，β−不飽和カルボン酸誘導体を、ビニル重合性単量体類（Ａ）と後述するラジカル重合性不飽和樹脂（Ｂ）と後述する熱可塑性樹脂（Ｃ）との合計重量に対して２．４〜２４．０重量％含有することが必要で、より好ましくは４．０〜１６．０重量％である。ヒドロキシル基含有α，β−不飽和カルボン酸誘導体の含有率が２．４重量％より少ないとＦＲＰ成形品の親水性が低くなり、水分の乾燥が容易でなくなるため好ましくない。また、２４．０重量％を超えるとＦＲＰ成形品の吸水率が増大し、耐水性が低下するのに加え、ＦＲＰ成形品を形成しにくいので好ましくない。
【００１０】
ビニル重合性単量体類（Ａ）は、ヒドロキシル基含有α，β−不飽和カルボン酸誘導体とこれ以外のビニル重合性単量体類との混合物である。ヒドロキシル基含有α，β−不飽和カルボン酸誘導体としては、例えば、ヒドロキシル基含有α，β−不飽和カルボン酸エステル、ヒドロキシル基含有α，β−不飽和カルボン酸アミド等が挙げられ、中でも、β−ヒドロキシエチルアクリレート、β−ヒドロキシエチルメタクリレート等のヒドロキシル基含有（メタ）アクリル酸エステル、ｎ−メチロールアクリルアミド等のヒドロキシル基含有（メタ）アクリル酸アミド等のヒドロキシル基含有（メタ）アクリル系モノマー類が好ましく使用できる。ヒドロキシル基含有α，β−不飽和カルボン酸誘導体は単独もしくは、２種以上を併用しても良い。
【００１１】
前記ヒドロキシル基含有α，β−不飽和カルボン酸誘導体以外のビニル重合性単量体類としては、例えば、スチレン、ｐ−メチルスチレン、ｔ−ブチルスチレン、クロルスチレン、ビニルベンジルアルキルエーテル等のスチレン系単量体類；メチル（メタ）アクリレート、ブチル（メタ）アクリレート等のヒドロキシル基を含有しない（メタ）アクリレート等が挙げられ、なかでもスチレンが好ましい。これらは単独で使用しても良いし、２種以上を併用しても良い。
【００１２】
ビニル重合性単量体類（Ａ）の使用量は、特に限定されるものではないが、ビニル重合性単量体類（Ａ）と後述するラジカル重合性不飽和樹脂（Ｂ）との合計１００重量部に対して、１０〜７０重量部の範囲が好ましく、２０〜５０重量部の範囲がさらに好ましい。
【００１３】
本発明で用いるラジカル重合性不飽和樹脂（Ｂ）としては、ラジカル重合により硬化する樹脂であればよく、例えば、不飽和ポリエステル樹脂、エポキシビニルエステル樹脂、ウレタン（メタ）アクリレート樹脂等が挙げられるが、不飽和ポリエステル樹脂が好ましく使用できる。ラジカル重合性不飽和樹脂（Ｂ）は、単独で使用しても良いし、例えば、不飽和ポリエステル樹脂にエポキシビニルエステル樹脂とを併用する等のように、２種以上を併用しても良い。
【００１４】
前記不飽和ポリエステル樹脂は、特に制限されるものではなく、例えば、α，β−不飽和カルボン酸或いはそのエステル類と多価アルコールとを必須成分として必要に応じて飽和カルボン酸を併用して重縮合して得られる樹脂等を用いることができる。
【００１５】
前記α，β−不飽和カルボン酸とそのエステル類としては、例えば、フマル酸、マレイン酸、無水マレイン酸、イタコン酸、シトラコン酸、メサコン酸、クロロマレイン酸、これらのジメチルエステル類等が挙げられる。これらのα，β−不飽和カルボン酸はそれぞれ単独で用いてもよいし、２種以上を併用しても良い。
【００１６】
多価アルコールとしては、例えば、エチレングリコール、ジエチレングリコール、プロピレングリコール、ジプロピレングリコール、トリメチレングリコール、１，３−ブタンジオール、１，４−ブタンジオール、２メチルー１，３−プロパンジオール、１，６−ヘキサンジオール、シクロヘキサンジオール、ネオペンチルグリコール、２，２，４−トリメチルー１，３−ペンタンジオール、１，４−シクロヘキサンジメタノール、水素化ビスフェノールＡ、水素化ビスフエノールＡのアルキレンオキサイド付加物、ビスフェノールＡのアルキレンオキサイド付加物等のジオール類；トリメチロールプロパン等のトリオール類；ペンタエリスリトール等のテトラオール類等が挙げられる。これらの多価アルコール類はそれぞれ単独で用いてもよいし、２種以上を組み合わせて用いてもよい。中でも、ネオペンチルグリコール、２メチルー１，３−プロパンジオールが好ましい。
【００１７】
飽和カルボン酸としては、例えば、フタル酸、無水フタル酸、イソフタル酸、テレフタル酸、ヘット酸、ヘキサヒドロ無水フタル酸、テトラヒドロ無水フタル酸、アジピン酸、セバチン酸、アゼライン酸等が挙げられる。これらの飽和カルボン酸はそれぞれ単独で用いてもよいし、２種以上を併用しても良い。
【００１８】
不飽和ポリエステル樹脂としては、芳香環に結合した−ＳＯ３Ｍ（Ｍは水素原子またはアルカリ金属を示す。）で表される構造を有する不飽和ポリエステル樹脂を用いるのが好ましい。芳香環に結合した−ＳＯ３Ｍで表される構造を有する不飽和ポリエステル樹脂は、芳香環に結合した−ＳＯ３Ｍで表される構造を０．１〜３．０重量％含有するものが好ましく、０．５〜２．０重量％含有するものがより好ましい。また、前記芳香環に結合した−ＳＯ３Ｍで表される構造を有する不飽和ポリエステル樹脂と、例えば後述するエポキシビニルエステル樹脂等とを併用する場合は、前記芳香環に結合した−ＳＯ３Ｍの含有率は、前記不飽和ポリエステル樹脂とエポキシビニルエステル樹脂との合計重量の０．１〜３．０重量％が好ましく、０．５〜２．０重量％がより好ましい。
【００１９】
前記不飽和ポリエステル樹脂は、例えば、芳香環に結合した−ＳＯ３Ｍを有するジカルボン酸（ｘ）および／または芳香環に結合した−ＳＯ３Ｍを有するジオール（ｙ）と、（ｘ）成分以外のジカルボン酸と、（ｙ）成分以外のジオールとを用いて重縮合して得ることができる。
【００２０】
前記芳香環に結合した−ＳＯ３Ｍを有するジカルボン酸（ｘ）としては、例えば、５−スルホイソフタル酸、５−スルホテレフタル酸、４−スルホナフタレン−２，７−ジカルボン酸や、これらのナトリウム塩、カリウム塩等の金属塩（スルホン酸の塩）等が挙げられる。なかでも、芳香環に結合した−ＳＯ３Ｍを有するジカルボン酸のナトリウム塩、カリウム塩が好ましく、ナトリウム塩がより好ましく、５−スルホイソフタル酸ナトリウム塩が最も好ましい。これらのフタル酸類、ナフタレンジカルボン酸類は、それぞれメチルエステルを用いてもよい。
【００２１】
前記芳香環に結合した−ＳＯ３Ｍを有するジオール（ｙ）としては、例えば、ビス（２−ヒドロキシエトキシ）ベンゼンスルホン酸とそのナトリウム塩、カリウム塩等の金属塩等が挙げられる。
【００２２】
前記エポキシビニルエステル樹脂は、エポキシ樹脂と不飽和一塩基酸との反応によって得られる反応生成物である。前記のエポキシ樹脂としては、例えば、ビスフェノールＡ型エポキシ樹脂、ビスフェノールＦ型エポキシ樹脂等のビスフェノール型エポキシ樹脂類；フェノールノボラック型エポキシ樹脂、クレゾールノボラック型エポキシ樹脂等のノボラック型エポキシ樹脂類；これらの臭素化エポキシ樹脂類；、ジプロピレングリコールジグリシジルエーテル、トリメチロールプロパントリグリシジルエーテル、ビスフェノールＡのアルキレンオキサイド付加物のジグリシジルエーテル、水素化ビスフェノールＡのジグリシジルエーテル等の多価アルコール類のグリシジルエーテル類；３，４−エポキシー６−メチルシクロヘキシルメチル−３，４−エポキシ−６−メチルシクロヘキサンカルボキシレート、１−エポシエチル−３，４−エポキシシクロヘキサン等の脂環式エポキシ化合物；フタル酸ジグリシジルエステル、テトラヒドロフタル酸ジグリシジルエステル、ジグリシジル−ｐ−オキシ安息香酸、ダイマー酸グリシジルエステルなどのグリシジルエステル類；テトラグリシジルジアミノジフェニルメタン、テトラグリシジル−ｍ−キシレンジアミン、トリグリシジル−ｐ一アミノフェノール、Ｎ，Ｎ−ジグリシジルアニリンなどのグリシジルアミン類；１，３−ジグリシジル−５，５−ジメチルヒダントイン、トリグリシジルイソシアヌレートなどの複素環式エポキシ樹脂等が挙げられる。エポキシ樹脂は単独もしくは２種以上を併用してもよい。
【００２３】
不飽和一塩基酸としては、例えばアクリル酸、メタクリル酸、クロトン酸、桂皮酸、アクリル酸ダイマー、モノメチルマレート、モノメチルフマレート、モノシクロヘキシルフマレート、ソルビン酸等が挙げられる。不飽和一塩基酸は単独もしくは２種以上を併用しても良い。
【００２４】
さらに、得られたエポキシビニルエステル樹脂を無水マレイン酸、無水コハク酸等の酸無水物類；トルエンジイソシアネート、イソプロペニルージメチル−ベンジルイソシアネート等のイソシアネート化合物等で変性してもよい。エポキシビニルエステル樹脂は単独もしくは２種以上を併用しても良い。
【００２５】
エポキシビニルエステル樹脂の使用量としては、前記不飽和ポリエステル樹脂とエポキシビニルエステル樹脂との合計１００重量部に対して、１〜６５重量部が好ましく、５〜３０重量部がより好ましい。
【００２６】
ラジカル重合性不飽和樹脂（Ｂ）は、ビニル重合性単量体類（Ａ）と混合し、ラジカル重合性不飽和樹脂（Ｂ）の溶液としておいても良い。また、必要に応じて重合禁止剤を加えても良い。
【００２７】
前記重合禁止剤としては、例えば、ハイドロキノン、トリメチルハイドロキノン、ｐ−ｔ−ブチルカテコール、ｔ−ブチルハイドロキノン、トルハイドロキノン、ｐ−ベンゾキノン、ナフトキノン、ハイドロキノンモノメチルエーテル、フェノチアジン、ナフテン酸銅、塩化銅等が挙げられる。重合禁止剤は、単独で使用しても良いし、２種以上を併用しても良い。
【００２８】
本発明に用いる熱可塑性樹脂（Ｃ）は、低収縮化や破壊靭性向上等の目的とする効果、成形用途、成形条件等に応じて適宜選択することができる。熱可塑性樹脂（Ｃ）としては、例えば、ポリスチレン、スチレンと（メタ）アクリル酸エステルとの共重合体、スチレン−共役ジエンブロック共重合体、スチレン−水添共役ジエンブロック共重合体等のスチレン系樹脂；ポリメタクリル酸メチル、ポリアクリル酸−ｎ−ブチルエステル等の（メタ）アクリル酸エステル系重合体等が挙げられる。熱可塑性樹脂（Ｃ）としては、一般的にはスチレン系樹脂が好ましく、中でもポリスチレンが特に好ましいが、ＦＲＰ成形品が耐衝撃性を要求する時はスチレン−共役ジエンブロック共重合体が好ましい。
【００２９】
前記スチレン−共役ジエン系ブロック共重合体とは、スチレンと共役ジエンを重合させて得られるスチレン成分と共役ジエン成分からなるブロック共重合体であり、共役ジエン成分としてブタジエン、イソプレン、１，３−ペンタジエンなどが用いられる。ブロック共重合体は特に限定されるものではなく、例えば、例えば、スチレンブロック／ブタジエンブロック共重合体、スチレンブロック／イソプレンブロック共重合体等のスチレンブロック／共役ジエンブロック共重合体等が挙げられる。。
【００３０】
熱可塑性樹脂（Ｃ）は、必要に応じ、前記ビニル重合性単量体類（Ａ）で溶解して用いてもよいし、粉末状、特に好ましくは微粉末でビニル重合性単量体類（Ａ）中に分散して用いてもよい。その際の熱可塑性樹脂（Ｃ）とビニル重合性単量体（Ａ）との配合割合としては、ビニル重合性単量体類（Ａ）と熱可塑性樹脂（Ｃ）との合計１００重量部に対して熱可塑性樹脂（Ｃ）が１０〜７０重量部である範囲が好ましく、２０〜５０重量部の範囲がさらに好ましい。
【００３１】
熱可塑性樹脂（Ｃ）の使用量としては、特に限定されるものではないが、ラジカル重合性不飽和樹脂（Ｂ）と熱可塑性樹脂（Ｃ）の合計１００重量部に対して２〜２２重量部の範囲が好ましく、３〜１３重量部の範囲がさらに好ましい。
【００３２】
本発明に用いる繊維基材としては、例えば、ガラス繊維、ポリエステル繊維、フェノール繊維、ポリビニルアルコール繊維、芳香族ポリアミド繊維、ナイロン繊維、炭素繊維等が挙げられる。これらの形態としては、例えば、ガラスクロス、チョップドストランドマット、ロービング、ロービングクロス等の織物状のもの等が挙げられる。これらの繊維基材はラジカル重合性不飽和樹脂組成物の粘度や得られる成形品の強度などを考慮して選ばれる。
【００３３】
繊維基材の使用量としては、ビニル重合性単量体類（Ａ）とラジカル重合性不飽和樹脂（Ｂ）と熱可塑性樹脂（Ｃ）の合計１００重量部に対して５０〜２００重量部が好ましく７０〜１２５重量部がより好ましい。
【００３４】
本発明で用いるラジカル重合性不飽和樹脂組成物には硬化剤、重点剤、着色剤、難燃剤、内部剥離剤等を必要に応じて添加しても良い。
【００３５】
硬化剤としては、例えば、熱硬化剤、紫外線硬化剤、電子線硬化剤等の種々の硬化剤が使用できる。硬化剤の使用量は、ラジカル重合性不飽和樹脂組成物１００重量部に対して、好ましくは０．１〜１０重量部、特に好ましくは１〜５重量部である。
【００３６】
前記熱硬化剤としては、例えば、ジアシルパーオキサイド系化合物、パーオキシエステル系化合物、ハイドロパーオキサイド系化合物、ケトンパーオキサイド系化合物、アルキルパーエステル系化合物、パーカーボネート系化合物等の有機過酸化物が挙げられ、成形条件に応じて適宜選択できる。
【００３７】
充填剤としては、例えば、炭酸カルシウム、炭酸マグネシウム、硫酸バリウム、マイカ、タルク、カオリン、クレー、セライト、アスベスト、パーライト、バライタ、シリカ、ケイ砂、ドロマイト、石灰石、セッコウ、アルミニウム微粉、中空バルーン、アルミナ、ガラス粉、水酸化アルミニウム、寒水石、酸化ジルコニウム、三酸化アンチモン、酸化チタン、二酸化モリブデン等が挙げられる。これらの充填材は、作業性や得られる成形品の強度、外観、経済性などを考慮して選ばれるが、炭酸カルシウムや水酸化アルミニウム、シリカ、タルクが好ましく、中でも水酸化アルミニウムおよびシリカが特に好ましい。なお、充填剤には表面処理されたものも含まれる。例えば、表面処理メチル化したシリカは、沈降防止に有効である。
【００３８】
着色剤としては、例えば、チタンホワイト、カーボンブラック等の無機顔料類やフタロシアニンブルー、キナクリドンレッド等の有機顔料類があり、色相に応じて、種々の着色剤を用いることができる。これらの着色剤は、例えば不飽和ポリエステル樹脂中に、均一分散させたトナーとして用いても良い。
【００３９】
難燃剤としては、例えば、塩素化パラフィン類、リン酸エステル類、三酸化アンチモン、臭素系難燃剤等が挙げられる。
【００４０】
内部離型剤としては、例えば、ステアリン酸等の高級脂肪酸、ステアリン酸亜鉛等の高級脂肪酸塩、アルキルリン酸エステル等が挙げられる。
【００４１】
本発明の成形材料は、例えば、ビニル重合性単量体類（Ａ）とラジカル重合性不飽和樹脂（Ｂ）と熱可塑性樹脂（Ｃ）と、更に必要に応じて、硬化剤、充填剤、着色剤、難燃剤、内部離型剤等混合した後、繊維基材に含浸させて得ることができる。
【００４２】
本発明のＦＲＰ成形品は、例えば、前記本発明の成形材料を、１００〜２００℃で加熱、成形して得ることができる。
【００４３】
【実施例】
以下に実施例を挙げて以下に本発明を説明する。例中の「部」および「％」は、特に断りのない限り重量基準である。
【００４４】
合成例１
温度計、攪拌機、不活性ガス導入口、および乾流冷却器を備えた２リットルの四つロフラスコに、ネオペンチルグリコール（ＮＰＧ）  ６１５部およびイソフタル酸（ＩＰＡ）  ３５７部を仕込み２１０℃まで昇温し５時間反応させた後、５０℃まで冷却し、プロピレングリコール（ＰＧ）  ２２５部およびマレイン酸（ＭＡ）  ６４０部を仕込み２１０℃まで昇温し、１２時間反応させて不飽和ポリエステル樹脂（Ｂ１）を得た。その後、スチレンモノマー  ８００部、ハイドロキノン  ０．５２部、５％ナフテン酸銅  ０．０７部およびｔ−ブチルカテコール（ＴＢＣ）  ０．２部を加え、不揮発分６５．３％、酸価２５．２、粘度２６．５ｐｓの不飽和ポリエステル樹脂溶液（Ｂ１）を得た。
【００４５】
合成例２
温度計、攪拌機、不活性ガス導入口、及び乾流冷却器を備えた２リットルの四つロフラスコに、ＮＰＧ  ２８１部、ＰＧ  １１７部、ジプロピレングリコール（ＤＰＧ）  ３７５部およびＩＰＡ  １９９部を仕込み２１０℃まで昇温し５時間反応させた後、５０℃まで冷却し、水素化ビスフェノールＡ  ３１２部およびＭＡ  ８４５部を仕込み２１０℃まで昇温し、５時間反応させて不飽和ポリエステル（Ｂ２）を得た。その後スチレンモノマー  ９７０部、ハイドロキノン  ０．６１部、５％ナフテン酸銅  ０．０８部およびＴＢＣ  ０．２８部を加え、不揮発分６５．８％、酸価２５．７、粘度２６．６ｐｓの不飽和ポリエステル樹脂溶液（Ｂ２）を得た。
【００４６】
合成例３
温度計、攪拌機、不活性ガス導入口、及び乾留冷却器を備えた２リットルの四つロフラスコに、ＮＰＧ  ５５５部、ＩＰＡ  １３０部および５−スルホイソフタル酸ナトリウム（５ＳＳＩＰＡ）  ２１０部を仕込み２１０℃まで昇温し５時間反応させた後、５０℃まで冷却し、ＰＧ  ２２１部およびＭＡ  ６１５部を仕込み２１０℃まで昇温し、５時間反応させて不飽和ポリエステル樹脂（Ｂ３）を得た。その後スチレンモノマー  ７６６部、ハイドロキノン  ０．５１部、５％ナフテン酸銅  ０．０７部およびＴＢＣ  Ｏ．２３部を加え、不揮発分６５．２％、酸価４７．２、粘度１４５．６ｐｓ、樹脂固形分中の５ＳＳＩＰＡ濃度が１３．６５％の不飽和ポリエステル樹脂溶液（Ｂ３）を得た。
【００４７】
合成例４
フラスコにエポキシ当量４１０ｇ／ｅｑのビスフェノールＡ系エポキシ樹脂  ８２０部、ハイドロキノン  ０．４部、メタクリル酸  １６３部および反応触媒としてトルフェニルフォスフィン  １．５部を仕込み、１１０℃で酸価１０まで反応させてエポキシビニルエステル樹脂（Ｂ４）を得た。その後、スチレンモノマー  ５２０ｇを加え、不揮発分６５．３％のエポキシビニルエステル樹脂溶液（Ｂ４）を得た。
【００４８】
実施例１〜７および比較例１
ビニル重合性単量体（Ａ）、合成例１〜４で調製した樹脂溶液（Ｂ１）〜（Ｂ２）、熱可塑性樹脂（Ｃ）およびその他の添加剤を、第１表に示す比率で混合してラジカル重合性不飽和樹脂組成物を調製した。得られたラジカル重合性不飽和樹脂組成物の全量をガラス繊維〔日東紡（株）製ＰＢ−５４９〕１０１．４部に含浸し成形材料を作成した。これを用いて１５０℃、５分間の条件で成形し、３０ｃｍ×３０ｃｍ×５ｍｍのＦＲＰ成形板を得た。得られたＦＲＰ成形板を用いて、後述の成形物表面の乾燥性について評価した。得られた結果を第２表に示す。
【００４９】
成形物表面の乾燥性は、水滴の成形物表面への付着のしにくさで評価した。水滴が付着しにくいものが、乾燥性が良好であることを意味する。
【００５０】
乾燥性の評価方法
前記成形したＦＲＰ成形板を、水平面から１５度傾け、１リットルの水をかけ、水滴が付着していないものを○、付着しているものを×とした。
【００５１】
【表１】
2004231849.tif 000002
【００５２】
第１表中の各成分は、下記のものを用いた。
熱可塑性樹脂；大日本インキ化学工業（株）製ポリライトＰＳ−９５５、
着色材；大日本インキ化学工業（株）製ポリトングレー１９６５３、
内部離型剤；ステアリン酸亜鉛、
硬化剤；パーブチルＺ（日本油脂（株）製）、
増粘剤；酸化マグネシウム、
【００５３】
【表２】
2004231849.tif 000003
【００５４】
【発明の効果】
本発明の成形材料により、意匠の制約を受けずに水分の乾燥が容易なＦＲＰ成形品を得ることができる。従って、この点を生かし従来のＳＭＣ同様の成形方法で、ＳＭＣの使用される車輌用内装材、車輌材料、屋内外土木建築材料をはじめとして、電気電子部品材料、医療機器材料、住設機器（バスタブ、カウンター等）材料等広く利用できる。